(57)【要約】【課題】金属膜と有機膜との密着性が良好な半導体装置を提供する。【解決手段】ホール素子領域１４を備え、表面がシリコン酸化膜からなる第１の絶縁膜２０で覆われた半導体基体１２上に、ＰＩＱよりなる第１の有機膜２１を形成し、次いで、シリコン窒化膜よりなる第２の絶縁膜２２を形成する。次いで、第２の絶縁膜２２上に、ＰＩＱよりなる第２の有機膜２３を形成する。第２の有機膜２３の上に密着層としての第３の絶縁膜２４を介して配線層１３を設ける。【選択図】  図２
2004186439.tif 000002
【特許請求の範囲】
【請求項１】
半導体基体と、
前記半導体基体上に設けられ、シリコン系膜から構成される第１の絶縁膜と、前記第１の絶縁膜上に設けられ、前記第１の絶縁膜よりも厚い、有機材料から構成される第２の絶縁膜と、
前記第２の絶縁膜上に設けられ、前記第２の絶縁膜よりも薄い、シリコン系膜から構成される第３の絶縁膜と、
前記第３の絶縁膜上に設けられ、有機材料から構成される第４の絶縁膜と、
前記第４の絶縁膜上に設けられ、外部端子と接続される配線層と、
を備える、ことを特徴とする半導体装置。
【請求項２】
さらに、前記第４の絶縁膜と前記配線層との間に設けられ、シリコン系膜から構成される第５の絶縁膜を備える、ことを特徴とする請求項１に記載の半導体装置。
【請求項３】
前記第４の絶縁膜は、ポリベンズオキサゾール樹脂から構成される、ことを特徴とする請求項１に記載の半導体装置。
【請求項４】
半導体基体上に、シリコン系膜から構成される第１の絶縁膜を形成する工程と、
前記第１の絶縁膜上に、前記第１の絶縁膜よりも厚い、有機材料から構成される第２の絶縁膜を形成する工程と、
前記第２の絶縁膜上に、前記第２の絶縁膜よりも薄い、シリコン系膜から構成される第３の絶縁膜を形成する工程と、
前記第３の絶縁膜上に、前記第３の絶縁膜よりも薄い、有機材料から構成される第４の絶縁膜を形成する工程と、
前記第４の絶縁膜上に、外部端子と接続される配線層を形成する工程と、
を備える、ことを特徴とする半導体装置の製造方法。
【請求項５】
前記配線層を形成する工程は、
前記第４の絶縁膜上に下引き金属膜を形成する工程と、
前記下引き層上の、前記配線層を形成しない領域にレジストパターンを形成する工程と、
前記レジストパターンが形成された前記下引き金属膜上に、前記配線層を構成するメッキ層を形成する工程と、
前記レジストパターンと、前記レジストパターン下の前記下引き金属膜と、をエッチング除去する工程と、
を備える、ことを特徴とする請求項４に記載の半導体装置の製造方法。
【請求項６】
さらに、前記第４の絶縁膜と前記配線層との間に、シリコン系膜から構成される第５の絶縁膜を形成する工程を備える、ことを特徴とする請求項４に記載の半導体装置の製造方法。
【発明の詳細な説明】
【０００１】
【発明の属する技術分野】
本発明は、信頼性の高い半導体装置およびその製造方法に関する。
【０００２】
【従来の技術】
従来の、ホール素子を用いた電流検出用の半導体装置として、図７に示す構成のものがある（例えば、特許文献１参照）。
【０００３】
【特許文献１】
特開２００１−２３０４６７号公報
【０００４】
図７に示す半導体装置１０１は、ホール素子１０２が形成された半導体基体１０３と、平面的に見てホール素子１０２を包囲するように設けられた平板状の配線層１０４と、を備える。
【０００５】
図７に示す半導体装置１０１において、配線層１０４は、図示しない被測定回路に接続され、被測定電流の経路として機能する。配線層１０４に通電した際に形成される磁界は、ホール素子１０２によりホール効果を用いて検出される。
【０００６】
配線層１０４は、平面的に見てホール素子１０２を部分的に包囲するＵ字部１０５と、ワイヤ１０６に接続されたパッド部１０７と、を備える。パッド部１０７には、ワイヤ１０６を介して回路からまたは回路に電流が流れる。電流がＵ字部１０５を通るため、Ｕ字部１０５の内側に配置されたホール素子１０２には、比較的強くかつ安定した磁界が印加される。ホール素子１０２は、この磁界を検出し、電流の通電の有無およびその電流値を検出する。
【０００７】
配線層１０４は、半導体基体１０３上に絶縁膜を介して設けられる。一般に、十分な耐圧を確保するため、この絶縁膜には十分な厚さが必要とされる。絶縁膜は、一般に、シリコン酸化膜等のシリコン系膜から構成されるが、厚膜化は難しい。このため、シリコン系膜の上に、厚膜化の容易な有機膜、特に、ポリイミド系樹脂膜を積層する方法が開発されている。
【０００８】
図８に、絶縁膜に有機膜を用いた、図７に示す半導体装置１０１のＢ−Ｂ線矢視断面を示す。図８に示すように、有機膜１０８は、半導体基体１０３上に、薄いシリコン酸化膜１０９を介して、厚く設けられている。配線層１０４は、シリコン酸化膜１０９と、有機膜１０８と、によって、十分な絶縁耐圧を有して半導体基体１０３から電気的に絶縁されている。このように、有機膜１０８を用いることにより、高い絶縁耐圧が得られるとともに、表面の平坦化、ボンディング強度の増大等が可能となる。
【００９】
上記半導体装置１０１において、銅等の金属からなる配線層１０４は有機膜１０８の上に直接形成される。しかし、一般に、金属材料と有機材料との接着性は低い。このため、ワイヤボンディング工程や加熱工程において、配線層１０４が有機膜１０８から剥離する、いわゆる電極剥がれが起こりやすい。
このように、従来の、有機膜に金属膜が積層された半導体装置は、有機膜と金属膜との密着性が低いために互いに剥離しやすく、信頼性の高い半導体装置を得ることが難しい、という問題がある。
【００１０】
上記問題点を解決するため、本願出願人は、図９に示すような、シリコン酸化膜１０９上に設けられた有機膜１０８の上に、シリコン系絶縁膜１１２（例えば、シリコン窒化膜）を介して配線層１０４を形成した、半導体装置１１１を開発している（下記特許文献２参照）。
【００１１】
【特許文献２】
特願２００１−３１０８９７号
【００１２】
このように有機膜１０８と配線層１０４との間にシリコン系絶縁膜１１２を介在させると、シリコン系絶縁膜１１２が密着層として機能し、ワイヤボンディングや加熱工程における配線層１０４の剥離が良好に防止される。また、有機膜１０８よりも耐湿性に優れるシリコン系絶縁膜１１２によって表面を覆うことによって、信頼性が向上することも期待される。
【００１３】
図９に示す半導体装置１１１は、例えば、以下のように製造する。まず、半導体基板１０３上にシリコン酸化膜１０９、有機膜１０８及びシリコン系絶縁膜１１２（例えば、シリコン窒化膜）を順次積層して形成する。次に、シリコン系絶縁膜１１２上にチタン膜と銅膜とを積層した薄い金属膜１１５を形成する。この金属膜１１５は、シリコン系絶縁膜１１２上に配線層１０４を構成する厚い金属メッキ層を形成するための下引き膜（シード層）として機能する。
【００１４】
次に、下引き金属膜１１５のうち、配線層１０４を形成しない領域上にレジストを形成する。これにより、下引き金属膜１１５のうち、配線層１０４を積層する領域のみが表面に露出する。次に、レジストによって被覆されていない下引き金属膜１１５の上に、メッキによって厚い金属層（銅メッキ層１１６）を形成する。最後に、レジストと、レジストの下側に形成された下引き金属膜１１５をエッチング除去する。これにより、図７に示すような形状の配線層１０４を有する半導体装置１１１が得られる。
【００１５】
【発明が解決しようとする課題】
しかし、有機膜１０８の上面全体をシリコン系絶縁膜１１２で被覆する上記構成の半導体装置１１１では、期待されるほどの信頼性向上（耐湿性向上）が図れなかった。すなわち、上記製造工程において、レジストの下側に形成された下引き金属膜１１５をエッチング除去する際に、その下側に形成されたシリコン系絶縁膜１１２も一緒にエッチング除去されてしまう。このため、有機膜１０８の表面全体が、耐湿性に優れるシリコン系絶縁膜１１２によって被覆されない状態が発生し、十分な耐湿性が劣化するなど装置の信頼性が劣化する場合があった。
【００１６】
上記問題を解決するため、本発明は、信頼性の高い半導体装置およびその製造方法に関する。
また、本発明は、耐湿性の高い半導体装置およびその製造方法に関する。
【００１７】
【課題を解決するための手段】
上記目的を達成するため、本発明の第１の観点にかかる半導体装置は、
半導体基体と、
前記半導体基体上に設けられ、シリコン系膜から構成される第１の絶縁膜と、前記第１の絶縁膜上に設けられ、前記第１の絶縁膜よりも厚い、有機材料から構成される第２の絶縁膜と、
前記第２の絶縁膜上に設けられ、前記第２の絶縁膜よりも薄い、シリコン系膜から構成される第３の絶縁膜と、
前記第３の絶縁膜上に設けられ、有機材料から構成される第４の絶縁膜と、
前記第４の絶縁膜上に設けられ、外部端子と接続される配線層と、
を備える。
【００１８】
上記構成の半導体装置は、さらに、前記第４の絶縁膜と前記配線層との間に設けられ、シリコン系膜から構成される第５の絶縁膜を備えてもよい。
【００１９】
上記構成の半導体装置は、前記第４の絶縁膜は、例えば、ポリベンズオキサゾール樹脂から構成される。
【００２０】
上記目的を達成するため、本発明の第２の観点にかかる半導体装置の製造方法は、
半導体基体上に、シリコン系膜から構成される第１の絶縁膜を形成する工程と、
前記第１の絶縁膜上に、前記第１の絶縁膜よりも厚い、有機材料から構成される第２の絶縁膜を形成する工程と、
前記第２の絶縁膜上に、前記第２の絶縁膜よりも薄い、シリコン系膜から構成される第３の絶縁膜を形成する工程と、
前記第３の絶縁膜上に、前記第２の絶縁膜よりも薄い、有機材料から構成される第４の絶縁膜を形成する工程と、
前記第４の絶縁膜上に、外部端子と接続される配線層を形成する工程と、
を備える。
【００２１】
上記方法において、前記配線層を形成する工程は、
前記第４の絶縁膜上に下引き金属膜を形成する工程と、
前記下引き層上の、前記配線層を形成しない領域にレジストパターンを形成する工程と、
前記レジストパターンが形成された前記下引き金属膜上に、前記配線層を構成するメッキ層を形成する工程と、
前記レジストパターンと、前記レジストパターン下の前記下引き金属膜と、をエッチング除去する工程と、
を備えてもよい。
【００２２】
上記方法は、さらに、前記第４の絶縁膜と前記配線層との間に、シリコン系膜から構成される第５の絶縁膜を形成する工程を備えてもよい。
【００２３】
【発明の実施の形態】
本発明の実施の形態にかかる半導体装置について、以下図面を参照して説明する。図１は、本発明の半導体装置の平面図を示す。
図１に示すように、半導体装置１１は、半導体基体１２と、配線層１３と、を備える。
【００２４】
半導体基体１２は、例えば、エピタキシャル成長により形成されたｐ型のシリコン基板から構成される。シリコン基板は、例えば、略方形に形成され、その中央にホール素子領域１４を備える。図示しないが、半導体基体１２には、増幅回路や検出回路を構成する半導体回路素子も集積されている。
【００２５】
配線層１３は、所定形状にパターニングされた金属膜から構成され、パッド部１５と、Ｕ字部１６と、を備える。配線層１３は、被検出電流の流路を構成する。
【００２６】
パッド部１５は、帯状の配線層１３のほぼ両端を構成し、被測定回路に接続されるリードフレーム等の端子（図示せず）に金属製のワイヤ１７により接続されている。例えば、被測定回路からの電流は、一方のパッド部１５からＵ字部１６を流れ、他方のパッド部１５から被測定回路へと戻る。
【００２７】
Ｕ字部１６は、平面的に見て、ホール素子領域１４を少なくとも部分的に包囲するように設けられている。Ｕ字部１６を被測定電流が流れることにより、Ｕ字部１６の内側、すなわち、ホール素子領域１４の近傍には、強められた、安定した磁界が形成される。これにより、後述するように、ホール素子領域１４においてホール効果を用いた高感度かつ高精度の電流検出が可能となる。
【００２８】
図２に、図１に示す半導体装置１１のＡ−Ａ線矢視断面を示す。図２に示すように、半導体装置１１は、表面領域にホール素子領域１４を備える半導体基体１２上に、第１の絶縁膜２０と、第１の有機膜２１と、第２の絶縁膜２２と、第２の有機膜２３と、第３の絶縁膜２４と、配線層１３と、が順に積層されて構成されている。
【００２９】
ホール素子領域１４は、ｐ型の半導体基体１２の表面領域に形成され、ｎ型の不純物拡散により形成されたｎ型半導体領域２５を有する。ホール素子領域１４は、ｎ型半導体領域２５に、図３の平面図に示すように構成されている。図３に示すように、ｎ型半導体領域２５は、略十字状に形成されており、Ｙ方向よりもＸ方向に幅が広く形成されている。
【００３０】
十字型のｎ型半導体領域２５には、そのＸ方向の両端に、それぞれ、第１および第２のｐ型半導体領域２６、２７が、互いに対向するように形成されている。第１および第２のｐ型半導体領域２６、２７は、ｎ型半導体領域２５に、ｐ型の不純物を選択的に導入することにより形成される。
【００３１】
第１および第２のｐ型半導体領域２６、２７には、それぞれ、ｎ型半導体領域２５よりも不純物濃度の高い第１および第２のｎ＋型半導体領域２８、２９が形成されている。図２に示すように、第１および第２のｎ＋型半導体領域２８、２９は、互いに対向する部分が、ｎ型半導体領域２５と接するように、第１および第２のｐ型半導体領域２６、２７に覆われている。第１および第２のｐ型半導体領域２６、２７は、第１および第２のｎ＋型半導体領域２８、２９と、ｎ型半導体領域２５と、の接触面積を制限するために設けられている。
【００３２】
また、第１および第２のｎ＋型半導体領域２８、２９の露出面は、それぞれ、第１および第２の電極３０、３１にオーミック接触している。第１および第２の電極３０、３１は、後述する図示しない検出回路に接続されている。
【００３３】
図３に戻り、ｎ型半導体領域２５には、その十字型のＹ方向の両端に、それぞれ、ｎ型半導体領域２５よりも不純物濃度の高い、第３および第４のｎ＋型半導体領域３２、３３が、互いに対向するように形成されている。第３および第４のｎ＋型半導体領域３２、３３は、ｎ型半導体領域２５の端部の幅のほぼ全長にわたって形成されている。第３および第４のｎ＋型半導体領域３２、３３は、ｎ型半導体領域２５に、さらにｎ型の不純物を選択的に導入することにより形成される。
【００３４】
第３および第４のｎ＋型半導体領域３２、３３の露出面は、図示しない電極にそれぞれ接続されており、電極等を介して図示しない電流供給回路に接続されている。すなわち、電流検出時には、電流供給回路より電流が供給され、第３のｎ＋型半導体領域３２と第４のｎ＋型半導体領域３３との間のｎ型半導体領域２５に、例えば、図に示す方向に電流Ｉ０が流れる。勿論、電流Ｉ０の流れる方向は反対であってもよい。
【００３５】
図２を参照して、第１の絶縁膜２０は、半導体基体１２上に設けられている。第１の絶縁膜２０には、第１および第２のｎ＋型半導体領域２８、２９にそれぞれ接続された、第１および第２の電極３０、３１が被覆され、半導体基体１２から絶縁されている。第１の絶縁膜２０は、シリコン系膜、例えば、酸化シリコンから構成され、ＣＶＤ等により、例えば、全体として２μｍの厚さで形成されている。
【００３６】
第１の有機膜２１は、第１の絶縁膜２０上に形成されている。第１の有機膜２１は、例えば、ポリイミド系樹脂、例えば、ＰＩＱ（ポリイミド・イソインドロ・キナゾリンジオン、日立化成工業の商標）から構成されている。第１の有機膜２１は、第１の絶縁膜２０上に、スピンコーティング等によって、例えば、５μｍの厚さで、第１の絶縁膜２０よりも厚く形成されている。
【００３７】
第１の絶縁膜２０は、その上の第１の有機膜２１の半導体基体１２の表面に対する密着性を向上する機能を有する。シリコン系膜から構成される第１の絶縁膜２０は、シリコン半導体基体１２の表面に対する密着性が良好であるとともに、ポリイミド樹脂から構成される有機膜に対しても良好に接着する。
【００３８】
第１の有機膜２１は、厚さ５μｍ程度で厚く形成されており、高い絶縁耐圧を有する。このため、配線層１３と半導体基体１２との間に高い絶縁耐圧が得られる。第１の有機膜２１は、高い絶縁耐圧を実現するために設けられるとともに、配線層１３が設けられる表面を平坦化する機能、及び、配線層１３のパッド部１５へのワイヤボンディング時の応力を吸収して、半導体基体１２に伝わる衝撃を緩和する機能を有する。
【００３９】
第２の絶縁膜２２は、第１の有機膜２１上に設けられ、シリコン窒化膜から構成されている。第２の絶縁膜２２は、プラズマＣＶＤ等により、第１の有機膜２１よりも薄く、例えば、０．５μｍの厚さで設けられている。
【００４０】
シリコン窒化膜から構成される第２の絶縁膜２２は、有機材料から構成される第１の有機膜２１よりも耐湿性に優れる。これにより、第１の絶縁膜２０を被覆する第２の絶縁膜２２が、吸湿性のある第１の有機膜２１に対して防水効果を発揮し、高い耐湿性が実現される。
【００４１】
第２の有機膜２３は、第２の絶縁膜２２上に設けられている。第２の有機膜２３は、第１の有機膜２１と同じ材料から構成され、同様にスピンコーティング等により形成される。
【００４２】
第２の有機膜２３は、配線層１３の形成工程において、後述する下引き膜４１（チタン／銅層１３ａ）をエッチング除去する際に、その下の第２の絶縁膜２２が同時にエッチング除去されることを防止する。第２の有機膜２３を設けることにより、エッチングの後においても、第１の有機膜２１は第２の絶縁膜２２によって十分に覆われ、高い耐湿性が得られる。
【００４３】
第２の有機膜２３は、第１の有機膜２１よりも薄く、例えば、１μｍ程度の厚さで形成されている。第２の有機膜２３の厚さは、このエッチング工程において第２の絶縁膜２２が十分に保護される厚さであればよい。
【００４４】
第３の絶縁膜２４は、第２の有機膜２３と配線層１３との間に設けられ、シリコン窒化膜から構成されている。第３の絶縁膜２４は、図に示すように、配線層１３と同様の平面形状を有し、その底部には第２の有機膜２３が露出している。第３の絶縁膜２４は、有機材料から構成される第２の有機膜２３と、金属材料から構成される配線層１３と、の間の密着性を向上させる。
【００４５】
第３の絶縁膜２４は、第１の有機膜２１よりも薄く、例えば、０．１μｍ程度の厚さで形成されている。第３の絶縁膜２４の厚さは、配線層１３と第２の有機膜２３との密着性が十分に得られる厚さであればよい。
【００４６】
配線層１３は、第３の絶縁膜２４の上に形成されている。配線層１３は、チタン／銅層１３ａと、銅メッキ層１３ｂと、金層１３ｃと、が順に積層されて構成されている。
【００４７】
チタン／銅層１３ａは、第３の絶縁膜２４上に、例えば、０．２μｍの厚さで設けられる。チタン／銅層１３ａは、電子ビーム蒸着法等によって形成されたチタン膜と銅膜との積層膜から構成される。チタン／銅層１３ａは、メッキの下引き膜（シード層）として機能する。
【００４８】
銅メッキ層１３ｂは、チタン／銅層１３ａの上に、例えば、５０μｍの厚さで設けられる。銅メッキ層１３ｂは、チタン／銅層１３ａを下引き層とするメッキによって形成される。
【００４９】
金層１３ｃは、銅層の上に、例えば、３μｍの厚さで設けられている。金層１３ｃは、メッキ等によって形成される。
【００５０】
シリコン窒化膜から構成される第３の絶縁膜２４は、その下に形成された第２の有機膜２３と、その上に形成された配線層１３と、の密着性を向上する機能を有する。
【００５１】
一般に、有機材料と金属材料との密着性は低い。このため、第２の有機膜２３上に直接配線層１３を設けた場合には、配線層１３のパッド部１５にワイヤボンディングを行う際などに配線層１３の剥がれが生じやすい。しかし、配線層１３と第２の有機膜２３との間に、シリコン窒化膜から構成される第３の絶縁膜２４を設けることにより、互いの密着性を高められる。シリコン窒化膜は、有機材料および金属材料それぞれに対し高い密着性を有し、これにより、ワイヤボンディング、種々の熱工程等における配線層１３の剥離等は避けられる。
【００５２】
配線層１３は、上述したように、平面的に見てホール素子領域１４をＵ字部１６において包囲するように設けられており、図２に示すように、ホール素子領域１４の上方には配線層１３のＵ字部１６が配置されている。
【００５３】
配線層１３を流れる被検出電流は、以下のように検出される。半導体装置１１が作動しているとき、図３に示すように、電流供給回路から第１の電極３０と第２の電極３１との間のｎ型半導体領域２５に電流Ｉ０が、例えば、Ｙ方向（図２の紙面に垂直な方向）に流れる。配線層１３には、例えば、５Ａ程度の電流が流れる。
【００５４】
被測定電流が、配線層１３の、特に、Ｕ字部１６を流れると、平面的に見てＵ字部１６の内側、すなわち、ホール素子領域１４の近傍には、強められ、安定した磁界が形成される。このとき、磁界は、図２の紙面に平行な方向に形成され、ホール素子領域１４のｎ型半導体領域２５に流れる電流とは、互いに直交する。従って、ホール素子形成領域（ｎ型半導体領域２５）に存在する電子には、磁界と通電方向との両方に直交する方向にローレンツ力が働く。このような、いわゆるホール効果により、図３に示すｎ型半導体領域２５のＸ方向の両端の、第１のｎ＋型半導体領域２８と第２のｎ＋型半導体領域２９との間には、電位差（ホール電圧）が発生する。
【００５５】
発生した電位差は、第１および第２のｎ＋型半導体領域２８、２９のぞれぞれに接続された第１および第２の電極３０、３１を介して検出回路によって検出される。検出回路は、検出した電位差から被測定電流の通電の有無およびその大きさを算出する。算出されたデータは、被測定回路にフィードバックデータとして送出される等する。
【００５６】
（実施例）
上記構成の半導体装置１１を以下のように製造し、ワイヤボンディング後の接続強度（シェア強度）を測定した。
【００５７】
まず、ホール素子領域１４等が形成され、その表面が第１の絶縁膜２０で覆われた半導体基体１２を用意する。用意した半導体基体１２の表面に、第１の有機膜２１を構成するＰＩＱ膜をスピンコーティングにより形成する。次に、第１の有機膜２１上に、第２の絶縁膜２２を構成するシリコン窒化膜をプラズマＣＶＤにより形成する。
【００５８】
次いで、第２の絶縁膜２２上に、第２の有機膜２３を構成するＰＩＱ膜をスピンコーティングにより形成する。さらに、第２の有機膜２３上に、第３の絶縁膜２４を構成するシリコン窒化膜をプラズマＣＶＤにより形成する。次に、第３の絶縁膜上に、電子ビーム蒸着法により、チタン層と銅層とを順に積層した下引き金属膜４１を形成する（図４（ａ）参照）。
【００５９】
続いて、下引き金属膜４１（銅層）の上の、配線層１３を形成すべき領域を除いた領域に、フォトレジスト膜からなるレジストパターン４２を形成する（図４（ｂ）参照）。
【００６０】
次いで、レジストパターン４２を形成した状態で、銅メッキ処理を行い、銅メッキ層１３ｂを形成する。さらに、銅メッキ層１３ｂ上に金メッキを施して金層１３ｃを形成する（図４（ｃ）参照）。
【００６１】
その後、エッチングによってレジストパターン、その下の下引き金属膜４１及び第３の絶縁膜２４を除去する。以上で、図２に示す構造を有する配線層１３が形成される。
【００６２】
このエッチング工程において、チタン／銅層１３ａの下には第２の有機膜２３が設けられている。このため、エッチングによる、第２の有機膜２３の下の第２の絶縁膜２２の損傷は防止される。従って、半導体装置１１の絶縁耐圧の低下等の信頼性の低下は防がれるとともに、耐湿性の低い第１の有機膜２１の表面が十分に被覆されることにより、耐湿性の向上が図られる。
【００６３】
上記のようにして形成された配線層１３のパッド部１５にワイヤボンディングを行い、そのシェア強度を調べた。上記のように形成した、有機膜（ポリイミド）上に、シリコン窒化膜を介して配線層１３を設けた構造では、シェア強度は約１６．７Ｎ（１７００ｇｆ）であった。これに比べ、有機膜上に直接配線層１３を設けた構造を用いた場合には、シェア強度は約５．８８Ｎ（６００ｇｆ）であった。従って、第１の有機膜２１と配線層１３との間に、シリコン窒化膜を設けることにより、シェア強度は、例えば、約３倍まで向上させることができることがわかる。
【００６４】
以上説明したように、本発明では、配線層１３を構成する金属膜と、絶縁膜を構成する第１の有機膜２１と、の間に、窒化シリコン膜（第２の絶縁膜２２）を設けている。これにより、配線層１３と第１の有機膜２１との密着性が高められ、ワイヤボンディングや加熱工程における配線層１３の剥離（電極剥がれ）を防ぐことができる。このように、本発明によれば、金属膜と第１の有機膜２１との密着性が良好な、信頼性の高い半導体装置が得られる。
【００６５】
また、本実施の形態の半導体装置１１においては、絶縁耐圧の向上やワイヤボンディング時の応力緩和効果を有効に発揮する一方、吸湿性の高い第１の有機膜２１の表面が、下引き金属膜４１等のエッチングの後においてもシリコン窒化膜から構成される第２の絶縁膜２２によって十分に被覆されている。このため、耐湿性に優れた信頼性の高い半導体装置１１が実現される。
【００６６】
本発明は、上記実施の形態に限られず、種々の変形、応用が可能である。以下、本発明に適用可能な上記実施の形態の変形態様について、説明する。
【００６７】
上記実施の形態では、第１の有機膜２１と配線層１３との間の密着膜として機能する第３の絶縁膜２４を、シリコン窒化膜から構成した。しかし、第３の絶縁膜２４として、他のシリコン系膜、例えば、シリコン酸化膜、シリコン酸窒化膜等から構成しても良い。第２の絶縁膜２２についても同様である。しかし、シリコン窒化膜を用いた場合には、防水性が得られ好ましい。
また、第１の有機膜２１は、ポリイミド樹脂から構成されるものとしたが、これに限らず、他の有機絶縁材料に適用してもよい。
【００６８】
また、ノイズ低減のため、第１の有機膜２１と半導体基体１２との間にシールド層を設けてもよい。
【００６９】
また、第２の絶縁膜２２を構成するシリコン窒化膜は、線膨張係数の差によりクラックが発生しやすい。従って、半導体ウェハから半導体装置１１を形成するときには、図５に示すように、第２の絶縁膜２２を半導体基体１２の全面に形成せずに、半導体領域を形成する各領域に分けて形成するようにしてもよい。
【００７０】
また、上記実施の形態では、有機樹脂から構成される第２の有機膜２３上に、シリコン系膜から構成される第３の絶縁膜２４を設けて、配線層１３との密着性を高める構成としたが、第３の絶縁膜２４を設けない構成も可能である。
この場合、図６に示すように、第２の有機膜２３をポリベンズオキサゾール（ＰＢＯ）樹脂から構成してもよい。ＰＢＯ樹脂は、耐湿性に優れるとともに、金属膜との高い密着性を有する。
【００７１】
さらにまた、上記実施の形態および変形例において、第２の絶縁膜２２や第３の絶縁膜２４を複数の膜から構成してもよい。例えば、シリコン窒化膜とシリコン酸化膜とを積層して構成してもよい。
【００７２】
上記実施の形態では、ホール効果を用いた電流検出用の半導体装置を例として説明した。しかし、本発明は、上記例に限らず、有機絶縁材料からなる膜と、金属材料からなる膜と、が積層された構造を有するものであれば、いかなる半導体装置にも適用することができる。例えば、パワー素子等の他の半導体素子、表面にパッドを備える多層配線基板等に本発明を適用することができる。
【００７３】
【発明の効果】
本発明によれば、信頼性の高い半導体装置およびその製造方法が提供される。また、本発明によれば、耐湿性の高い半導体装置およびその製造方法が提供される。
【図面の簡単な説明】
【図１】本実施の形態に係る半導体装置の構成を示す平面図である。
【図２】図１に示す半導体装置のＡ−Ａ矢視線断面図である。
【図３】ホール素子領域の平面図である。
【図４】本実施の形態に係る半導体装置の製造工程を示す図である。
【図５】本実施の形態に係る半導体装置の変形例を示す図である。
【図６】本実施の形態に係る半導体装置の変形例を示す図である。
【図７】従来の電流検出用の半導体装置の構成を示す平面図である。
【図８】図７に示す半導体装置のＢ−Ｂ矢視線断面図である。
【図９】従来の電流検出用の半導体装置の構成を示す平面図である。
【符号の説明】
１１  半導体装置
１２  半導体基体
１３  配線層
１４  ホール素子領域
１５  パッド部
１６  Ｕ字部
１７  ワイヤ
２０  第１の絶縁膜
２１  第１の有機膜
２２  第２の絶縁膜
２３  第２の有機膜
２４  第３の絶縁膜
【図１】
2004186439.tif 000003
【図２】
2004186439.tif 000004
【図３】
2004186439.tif 000005
【図４】
2004186439.tif 000006
【図５】
2004186439.tif 000007
【図６】
2004186439.tif 000008
【図７】
2004186439.tif 000009
【図８】
2004186439.tif 000010
【図９】
2004186439.tif 000011